(57)【特許請求の範囲】
【請求項１】
毎立方センチメートル当たり（ｇ／ｃｍ３）０．９０グラム以下の密度を有するエチレンα−オレフィンコポリマーを含む第１コポリマー、
スチレンブロックコポリマーを含む第２コポリマー、
粘着付与剤、
少なくとも７０℃の溶融温度及び少なくとも２００ジュール／グラム（Ｊ／ｇ）の融解熱を有する合成ワックス、及び、
少なくとも５重量％の、少なくとも９０モル％のエチレン及び８モル％以下のビニルアセテートから誘導されるエチレンビニルアセテート
を含む、ホットメルト接着剤組成物。
【請求項２】
前記合成ワックスが、エチレン、フィッシャー・トロプシュワックス、又はこれらの組み合わせから誘導されるワックスである、請求項１に記載のホットメルト接着剤組成物。
【請求項３】
１秒以下の硬化時間を示す、請求項１に記載のホットメルト接着剤組成物。
【請求項４】
０．８秒以下の硬化時間を示す、請求項１に記載のホットメルト接着剤組成物。
【請求項５】
１７７℃で１５００ｃＰ以下の粘度を示す、請求項１に記載のホットメルト接着剤組成物。
【請求項６】
１３５℃以下で１５００ｃＰ以下の粘度を示す、請求項１に記載のホットメルト接着剤組成物。
【請求項７】
１２１℃で１５００ｃＰ以下の粘度を示す、請求項１に記載のホットメルト接着剤組成物。
【請求項８】
５重量％〜２５重量％の前記エチレンα−オレフィンコポリマー、
２重量％〜１５重量％のスチレンブロックコポリマー、
１５重量％〜５０重量％の粘着付与剤、
１０重量％〜３５重量％の前記合成ワックス、及び
５重量％〜２５重量％の前記エチレンビニルアセテート
を含む、請求項１に記載のホットメルト接着剤組成物。
【請求項９】
前記スチレンブロックコポリマーが、スチレン−イソプレン−スチレン、スチレン−ブタジエン−スチレン、スチレン−エチレン−プロピレン−スチレン、スチレン−エチレン−ブチレン−スチレン、スチレン−エチレン−エチレン−プロピレン−スチレン又はこれらの組み合わせを含む、請求項１に記載のホットメルト接着剤組成物。
【請求項１０】
前記スチレンブロックコポリマーが、スチレン−エチレン−ブチレン−スチレンを含む、請求項１に記載のホットメルト接着剤組成物。
【請求項１１】
前記スチレンブロックコポリマーが、３５重量％未満のスチレンから誘導される、請求項１に記載のホットメルト接着剤組成物。
【請求項１２】
前記エチレンビニルアセテートが２０重量％未満のビニルアセテートから誘導される、請求項１に記載のホットメルト接着剤組成物。
【請求項１３】
少なくとも５０℃の剥離接着性不良温度を示す、請求項１に記載のホットメルト接着剤組成物。
【請求項１４】
−２９℃で少なくとも５０％の繊維断裂率を示す、請求項１に記載のホットメルト接着剤組成物。
【請求項１５】
透明度及び均質性試験法に従って試験した場合に均質である、請求項１に記載のホットメルト接着剤組成物。
【請求項１６】
毎立方センチメートル当たり（ｇ／ｃｍ３）０．９０グラム以下の密度を有するエチレンα−オレフィンコポリマーを含む第１コポリマー、
スチレンブロックコポリマーを含む第２コポリマー、
粘着付与剤、
少なくとも７０℃の溶融温度及び少なくとも２００ジュール／グラム（Ｊ／ｇ）の融解熱を有する合成ワックス、及び、
少なくとも５重量％の、少なくとも９０モル％のエチレン及び１０モル％以下の極性共重合用単量体から誘導されるエチレン−極性共重合用単量体コポリマーであって、エチレン−アルキルアクリレートを含むエチレン−極性共重合用単量体コポリマー
を含むホットメルト接着剤組成物であって、
０．８秒以下の硬化時間を示すホットメルト接着剤組成物。
【請求項１７】
前記エチレン−極性共重合用単量体コポリマーが、エチレンメチルアクリレート、エチレンｎ−ブチルアクリレート及びこれらの組み合わせからなる群から選択される、請求項１６に記載のホットメルト接着剤組成物。
【請求項１８】
前記エチレン−極性共重合用単量体コポリマーが、エチレンｎ−ブチルアクリレートである、請求項１６に記載のホットメルト接着剤組成物。
【請求項１９】
前記エチレン−極性共重合用単量体コポリマーが、３０重量％未満のｎ−ブチルアクリレートから誘導される、請求項１８に記載のホットメルト接着剤組成物。
【請求項２０】
前記スチレンブロックコポリマーが、３５重量％未満のスチレンから誘導される、請求項１９に記載のホットメルト接着剤組成物。
【請求項２１】
毎立方センチメートル当たり（ｇ／ｃｍ３）０．９０グラム以下の密度を有するエチレンα−オレフィンコポリマーを含む第１コポリマー、
スチレンブロックコポリマーを含む第２コポリマー、
粘着付与剤、
少なくとも７０℃の溶融温度及び少なくとも２００ジュール／グラム（Ｊ／ｇ）の融解熱を有する合成ワックス、及び、
少なくとも５Ｊ／ｇ〜６０Ｊ／ｇ以下の融解熱、及び１０以下の多分散指数を有する、少なくとも８モル％のコモノマーから誘導されるプロピレン−α−オレフィンコポリマー、及び、少なくとも５Ｊ／ｇ〜６０Ｊ／ｇ以下の融解熱を有するプロピレンホモポリマーからなる群から選択される、少なくとも５重量％の第３ポリマー
を含むホットメルト接着剤組成物。
【請求項２２】
５重量％〜２５重量％の前記エチレンα−オレフィンコポリマー、
２重量％〜１５重量％のスチレンブロックコポリマー、
１５重量％〜５０重量％の粘着付与剤、
１０重量％〜３５重量％の前記合成ワックス、及び
５重量％〜２５重量％の前記エチレン−極性共重合用単量体コポリマー
を含む、請求項１６に記載のホットメルト接着剤組成物。
【請求項２３】
−２９℃で少なくとも８０％の繊維断裂率を示す、請求項１に記載のホットメルト接着剤組成物。
【発明の詳細な説明】
【背景技術】
【０００１】
本発明は、強力な接着剤結合、迅速な硬化時間、及び良好な低温接着特性を示すホットメルト接着剤組成物を配合することに関する。
【０００２】
ホットメルト接着剤組成物は、多くの場合、２枚の基材を一緒に接合するために使用され、また溶融状態にて基材に塗布される。商業的に利用可能であるために、ほとんどのホットメルト接着剤組成物は、室温にて基材への接着性を維持しなければならず、かつ高速包装作業での使用に好適でなければならず、接着剤はまた、迅速な硬化時間及び繊維断裂結合を示さなければならない。多くの用途に関して、接着剤が、低温にて繊維断裂結合を示すこともまた望ましい。
【０００３】
種々の異なる種類のポリマーが、種々の異なるホットメルト接着剤組成物に使用される。しかし、ポリマーは、互いに非相溶性であり、加熱時に相分離し、エージング時に相分離する、又はこれらの特性の組み合わせを示す傾向にあるため、多くの場合、異なる種類のポリマーを同じ組成物中で組み合わせることは困難である。エチレンビニルアセテートは、例えば、スチレンブロックコポリマーと非相溶性である傾向にある。
【０００４】
合成ワックスはまた、ホットメルト接着剤の配合の問題を提示する傾向にある。合成ワックスは、スチレンブロックコポリマー及びエチレンビニルアセテートと非相溶性である傾向にある。
【０００５】
迅速な硬化時間を呈し、低温にて良好な繊維断裂接着性を呈し、かつ均質性を維持するホットメルト接着剤組成物が、必要とされている。
【先行技術文献】
【特許文献】
【０００６】
【特許文献１】米国特許出願公開第２００９／２０２８４７号明細書
【特許文献２】米国特許第５２２５４８２号明細書
【特許文献３】国際公開第２０１４／１６３７５８号
【特許文献４】国際公開第２０１１／０２２５２３号
【発明の概要】
【０００７】
一態様では、本発明は、毎立方センチメートル当たり（ｇ／ｃｍ３）０．９０グラム以下の密度を有するエチレンα−オレフィンコポリマーを含む第１コポリマーと、スチレンブロックコポリマー、粘着付与剤、少なくとも７０℃の溶融温度及び少なくとも２００ジュール／グラム（Ｊ／ｇ）の融解熱を有する合成ワックスを含む第２コポリマーと、少なくとも９０モル％のエチレン〜１０モル％以下の極性共重合用単量体から誘導されるエチレン−極性共重合用単量体コポリマー、並びに約５Ｊ／ｇ〜６０Ｊ／ｇ以下の融解熱、及び１０以下の多分散指数を有する少なくとも８モル％の共重合用単量体から誘導されるプロピレン−α−オレフィンコポリマー、並びに少なくとも５Ｊ／ｇ〜６０Ｊ／ｇ以下の融解熱を示すプロピレンホモポリマーからなる群から選択される、少なくとも５重量％の第３コポリマーと、を含む、ホットメルト接着剤組成物を特徴とする。一実施形態では、合成ワックスは、エチレン、フィッシャー・トロプシュワックス、又はこれらの組み合わせから誘導されるワックスである。その他の実施形態では、組成物は、１秒以下の硬化時間を示す。いくつかの実施形態では、組成物は、０．８秒以下の硬化時間を示す。
【０００８】
一実施形態では、第３ポリマーは、エチレンビニルアセテート、エチレンアルキルアクリレート、及びこれらの組み合わせからなる群から選択されるエチレン−極性共重合用単量体コポリマーである。別の実施形態では、第３ポリマーは、エチレンビニルアセテート、エチレンメチルアクリレート、エチレンｎ−ブチルアクリレート、及びこれらの組み合わせからなる群から選択されるエチレン−極性共重合用単量体コポリマーである。その他の実施形態では、第３ポリマーは、８モル％以下のビニルアセテートから誘導されるエチレンビニルアセテートを含む。
【０００９】
いくつかの実施形態では、組成物は、１７７℃で１５００ｃＰ以下の粘度を示す。その他の実施形態では、組成物は、１３５℃以下の温度で１５００ｃＰ以下の粘度を示す。別の実施形態では、組成物は、１２１℃で１５００ｃＰ以下の粘度を示す。
【００１０】
別の実施形態では、ホットメルト接着剤組成物は、５重量％〜２５重量％のエチレンα−オレフィンコポリマー、２重量％〜１５重量％のスチレンブロックコポリマー、１５重量％〜５０重量％の粘着付与剤、１０重量％〜３５重量％の合成ワックス、及び５重量％〜２５重量％の第３ポリマーを含む。一実施形態では、スチレンブロックコポリマーは、スチレン−イソプレン−スチレン、スチレン−ブタジエン−スチレン、スチレン−エチレン−プロピレン−スチレン、及びスチレン−エチレン−ブチレン−スチレン、及びスチレン−エチレン−エチレン−プロピレン−スチレンのうちの少なくとも１つを含む。別の実施形態では、スチレンブロックコポリマーは、スチレン−エチレン−ブチレン−スチレンを含む。その他の実施形態では、スチレンブロックコポリマーは、３５重量％未満のスチレンから誘導される。
【００１１】
いくつかの実施形態では、第３ポリマーは、エチレン−極性共重合用単量体コポリマー、及び２０重量％未満のビニルアセテートから誘導されるエチレンビニルアセテートを含むエチレン−極性共重合用単量体コポリマーを含む。その他の実施形態では、第３ポリマーは、エチレン−極性共重合用単量体コポリマー、及び３０重量％未満のｎ−ブチルアクリレートから誘導されるエチレンｎ−ブチルアクリレートを含むエチレン−極性共重合用単量体コポリマーを含む。一実施形態では、スチレンブロックコポリマーは、３５重量％未満のスチレンから誘導され、また第３ポリマーは、２０重量％未満のビニルアセテートから誘導されるエチレンビニルアセテート、及び３０重量％未満のｎ−ブチルアクリレートから誘導されるエチレンｎ−ブチルアクリレートのうちの少なくとも１つを含む。
【００１２】
一実施形態では、組成物は、少なくとも５０℃の剥離接着性不良温度（peel adhesion failure temperature）を示す。別の実施形態では、組成物は、−２９℃で少なくとも８０％の繊維断裂率を示す。その他の実施形態では、組成物は、−２９℃で少なくとも５０％の繊維断裂率を示す。いくつかの実施形態では、組成物は、透明度及び均質性試験法に従って試験した場合に均質である。
【００１３】
本発明は、迅速な硬化時間を呈し、低温にて良好な繊維断裂接着性を呈し、かつ高温で均質である、ホットメルト接着剤組成物を特徴とする。
【００１４】
その他の特徴及び利点は、以下の好ましい実施形態の説明から、また特許請求の範囲から、明らかとなるであろう。
【００１５】
用語集
本発明に関し、下記の用語は以下に記述されている意味を有するものである。
【００１６】
語句「適用温度」とは、基材に適用される場合の、ホットメルト接着剤組成物の温度を意味する。
【発明を実施するための形態】
【００１７】
ホットメルト接着剤組成物は、第１エチレンα−オレフィンコポリマーと、第２スチレンブロックコポリマーと、粘着付与剤と、合成ワックスと、またエチレン−極性共重合用単量体コポリマー、プロピレンコポリマー、プロピレンホモポリマー、及びこれらの組み合わせからなる群から選択される第３ポリマーと、を含む。エチレンα−オレフィンコポリマーとスチレンブロックコポリマーと第３ポリマーとの合計は、好ましくは、ホットメルト接着剤組成物の少なくとも２０重量％、少なくとも２５重量％、少なくとも３０重量％、約２０重量％〜約５０重量％、約２５重量％〜約４５重量％、あるいは約３０重量％〜４０重量％を構成する。
【００１８】
ホットメルト接着剤組成物は、好ましくは、１７７℃、１５０℃、１３５℃、あるいは１２１℃で、２０００センチポアズ（ｃＰ）以下、あるいは１５００ｃＰ以下の粘度を示す。
【００１９】
ホットメルト接着剤組成物は、好ましくは、適用温度で、例えば、１７７℃、１５０℃、１３５℃、あるいは１２１℃で１．５秒（秒）以下、１．０秒以下、あるいは０．８秒以下の硬化時間、及び２２℃、４℃、−１８℃、あるいは−２９℃で少なくとも５０％、少なくとも７０％、少なくとも８０％、あるいは少なくとも１００％の繊維断裂率を示す。
【００２０】
ホットメルト接着剤組成物はまた、好ましくは、少なくとも４５℃、少なくとも５０℃、あるいは少なくとも５５℃の剥離接着破壊温度（ＰＡＦＴ）を有する。
【００２１】
ホットメルト接着剤組成物はまた、透明度及び均質性試験法に従って試験した場合に、好ましくは、１６時間後あるいは４８時間後に、透明かつ均質である。
【００２２】
エチレンα−オレフィンコポリマー
エチレンα−オレフィンコポリマーは、毎立方センチメートル当たり（ｇ／ｃｍ３）０．９０グラム以下、あるいは０．８８ｇ／ｃｍ３以下の密度を有する。エチレンα−オレフィンコポリマーは、ＡＳＴＭ  Ｄ１２３８に従って測定した際に、２．１６キログラム（ｋｇ）の重量を使用して、１９０℃にて、約１ｇ／１０分（分）〜約２５００ｇ／１０分、あるいは約４００ｇ／１０分〜約１２００ｇ／１０分のメルト・インデックスを示す。
【００２３】
エチレンα−オレフィンコポリマーは、少なくとも６０モル％、少なくとも６５モル％、あるいは少なくとも７０モル％のエチレン、及びα−オレフィンモノマーから誘導される。α−オレフィンモノマーは、少なくとも３個の炭素原子、あるいは３〜２０個の炭素原子を有し、その好適な例としては、プロピレン、イソブチレン、ブテン、ペンテン、ヘキセン、ヘプテン、オクテン、ノネン、デセン、ドデセン、４−メチル−１−ペンテン、３−メチルペンテン−１，３，５，５−トリメチル−ヘキセン−１、５−エチル−１−ノネン、及びこれらの組み合わせが挙げられる。好適なエチレンコポリマーの具体例としては、エチレン−プロピレン、エチレン−ブテン、エチレン−ヘキセン、エチル−オクテン、及びこれらの組み合わせが挙げられる。エチレンα−オレフィンコポリマーは、所望により、例えば、カルボン酸基、無水物基（例えば、無水マレイン酸）、及びこれらの組み合わせを含む官能基を含む。
【００２４】
エチレンα−オレフィンコポリマーは、例えば、シングルサイト触媒（例えば、メタロセン触媒（例えば、メタロセン触媒エチレンα−オレフィンコポリマー）、拘束幾何触媒（例えば、拘束幾何触媒を使用して、エチレン及びα−オレフィン共重合用単量体から調製され、２．５以下の多分散指数及び長鎖分枝を有する均質直鎖又は実質的に直鎖のエチレンα−オレフィン共重合体））、複数のシングルサイト触媒、及びこれらの組み合わせを含む、種々の触媒を使用して調製可能である。
【００２５】
有用なエチレンα−オレフィンコポリマーとしては、反応器中のそれらの最終分子量に重合したエチレンα−オレフィンコポリマー、鎖切断を受けてそれらの最終分子量を達成するエチレンα−オレフィンコポリマー、及びこれらの混合物が挙げられる。
【００２６】
有用なエチレンα−オレフィンコポリマーは、例えば、ＤｏｗＤｕＰｏｎｔ  Ｃｈｅｍｉｃａｌ  Ｃｏｍｐａｎｙ（ミシガン州ミッドランド）から販売される商品名ＡＦＦＩＮＩＴＹシリーズ（例えば、ＡＦＦＩＮＩＴＹ  ＧＡ  １８７５、ＡＦＦＩＮＩＴＹ  ＧＡ  １９００、及びＡＦＦＩＮＩＴＹ  ＧＡ  １９５０エチレン−オクテンエラストマー、ＡＦＦＩＮＩＴＹ  ＧＡ  １０００Ｒ無水マレイン酸変性エチレン−オクテンコポリマー（これは、製造者によりインターポリマーとも称される）、及びＡＦＦＩＮＩＴＹエチレン−プロピレンコポリマーを含む）、ＤｏｗＤｕＰｏｎｔ  Ｃｈｅｍｉｃａｌ  Ｃｏｍｐａｎｙ（ミシガン州ミッドランド）から販売される商品名ＥＮＧＡＧＥシリーズ（ＥＮＧＡＧＥ  ８４００、ＥＮＧＡＧＥ８４０１、及びＥＮＧＡＧＥ８４０２エチレン−オクテンコポリマーを含む）、Ｂｏｒｅａｌｉｓから販売される商品名ＱＵＥＯシリーズ、ＤｏｗＤｕＰｏｎｔ  Ｃｈｅｍｉｃａｌ  Ｃｏｍｐａｎｙ（ミシガン州ミッドランド）から販売される商品名ＩＮＦＵＳＥシリーズ（ＩＮＦＵＳＥ  ９５００エチレン−エチレン−プロピレンコポリマーを含む）、Ｓａｕｄｉ  Ｂａｓｉｃ  Ｉｎｄｕｓｔｒｉｅｓ  Ｃｏｒｐ．（マサチューセッツ州、ピッツフィールド）から販売される商品名ＳＡＢＩＣ  ＰＯＥシリーズ（ＳＡＢＩＣ  ＰＯＥ  Ｃ３００７０Ｄを含む）、ＬＧから販売される商品名ＬＵＣＥＮＥシリーズ、ＭＩＴＳＵＩから販売される商品名ＴＡＦＭＥＲ、及びＥｘｘｏｎＭｏｂｉｌ  Ｃｈｅｍｉｃａｌ  Ｃｏｍｐａｎｙ（テキサス州、ヒューストン）から販売される商品名ＥＸＡＣＴシリーズ（例えば、ＥＸＡＣＴ  ９０６１エチレンブテンコポリマーを含む）を含む、種々の商品名にて市販されている。
【００２７】
ホットメルト接着剤組成物は、少なくとも約５重量％、少なくとも約１０重量％、５重量％〜約２５重量％、５重量％〜約２０重量％、あるいは約１０重量％〜約２０重量％のエチレンα−オレフィンコポリマーを含む。
【００２８】
合成ワックス
合成ワックスは、少なくとも７０℃、少なくとも８０℃、少なくとも９０℃、少なくとも１００℃、７０℃〜約１３０℃、７０℃〜約１２０℃、７０℃〜約１１０℃、あるいは８０℃〜約１０５℃の融解温度（Ｔｍ）、及び少なくとも２００ジュール／グラム（Ｊ／ｇ）、少なくとも２１０Ｊ／ｇ、あるいは少なくとも２２０Ｊ／ｇの融解熱を有する。合成ワックスは、エチレン（例えば、少なくとも約９５モル％のエチレン）及び、所望により、例えばプロピレンを含む、追加の共重合用単量体から誘導される。好適な合成ワックスとしては、例えば、ポリエチレンワックス、フィッシャー・トロプシュワックス、メタロセン触媒ポリエチレンワックス、及びこれらの組み合わせが挙げられる。
【００２９】
有用なポリエチレンワックスは、例えば、Ｗｅｓｔｌａｋｅ  Ｃｈｅｍｉｃａｌ  Ｃｏｒｐｏｒａｔｉｏｎ（テキサス州ヒューストン）より販売される商品名ＥＰＯＬＥＮＥシリーズ（例えば、ＥＰＯＬＥＮＥ  Ｎ−２１及びＮ−１４ポリエチレンワックスを含む）、Ｂａｋｅｒ  Ｈｕｇｈｅｓ  Ｉｎｃ．（テキサス州シュガーランド）より販売される商品名ＢＡＲＥＣＯシリーズ（例えばＢＡＲＥＣＯ  Ｃ４０４０ポリエチレンワックスを含む）、Ｈｏｎｅｙｗｅｌｌ  Ｉｎｔ’ｌ  Ｉｎｃ．（ニュージャージー州モリスタウン）より販売される商品名ＡＣシリーズ（例えばＡ−Ｃ８及びＡ−Ｃ９ポリエチレンワックスを含む）、Ｂａｋｅｒ  Ｈｕｇｈｅｓ  Ｉｎｃ．（テキサス州ヒューストン）より販売される商品名ＰＯＬＹＷＡＸシリーズ（ＰＯＬＹＷＡＸ３０００、５００、１５００、及び２０００ポリエチレンワックスを含む）及びＳＳＩ  ＣＨＵＳＥＩ，Ｉｎｃ．（テキサス州パサデナ）より販売されるＣＷＰ  ４００ポリエチレンワックスなどを含む、種々の商品名にて市販されている。
【００３０】
有用なフィッシャー・トロプシュワックスは、例えば、Ｂａｋｅｒ  Ｈｕｇｈｅｓ  Ｉｎｃ．（テキサス州シュガーランド）より販売される商品名ＢＡＲＥＣＯシリーズ（例えば、ＢＡＲＥＣＯ  ＰＸ−１００及びＰＸ−１０５フィッシャー・トロプシュワックスを含む）、Ｓｈｅｌｌ  Ｍａｌａｙｓｉａ  Ｌｔｄ．（マレーシア、クアラルンプール）より販売される商品名ＳＨＥＬＬＷＡＸ及びＳＡＲＡＷＡＸ−ＳＸ−１０５シリーズ（例えば、ＳＨＥＬＬＷＡＸ  ＳＸ１００、ＳＸ１０５、ＳＸ−７０、及びＳＸ−８０、並びにＳＡＲＡＷＡＸ  ＳＸ１００及びＳＸ１０５フィッシャー・トロプシュワックスを含む）、Ｅｖｏｎｉｋ  Ｉｎｄｕｓｔｒｉｅｓ  ＡＧ（ドイツ）より販売される商品名ＶＥＳＴＯＷＡＸシリーズ（例えば、ＶＥＳＴＯＷＡＸ  ２０５０フィッシャー・トロプシュワックスを含む）並びにＳａｓｏｌ  Ｗａｘ  Ｎｏｒｔｈ  Ａｍｅｒｉｃａ  Ｃｏｒｐｏｒａｔｉｏｎ（カリフォルニア州ヘイワード）より販売される商品名ＳＡＳＯＬＷＡＸシリーズ（例えば、ＳＡＳＯＬＷＡＸ  Ｈ１０５、Ｃ８０、Ｈ１、及びＨ４フィッシャー・トロプシュワックスを含む）などを含む、種々の商品名にて市販されている。
【００３１】
有用なメタロセン触媒ポリエチレンワックスは、例えば、Ｃｌａｒｉａｎｔ  Ｉｎｔ’ｌ  Ｌｔｄ．（スイス、ムッテンツ）から販売される、例えばＬＩＣＯＷＡＸ、及びＴｒｅｃｏｒａ  Ｃｈｅｍｉｃａｌ（テキサス州パサデナ）から販売されるＴＲＥＣＯＲＡ  ＣＷＰ−４００を含む、種々の商品名で市販されている。
【００３２】
ホットメルト接着剤組成物は、少なくとも１０重量％、少なくとも１５重量％、少なくとも２０重量％、少なくとも２５％、約３５重量％以下、約１０重量％〜約３５重量％、約２０重量％〜約３５重量％、あるいは約２５重量％〜約３５重量％の合成ワックスを含む。
【００３３】
スチレンブロックコポリマー
スチレンブロックコポリマーは、スチレンを含む少なくとも１つのＡブロック、及び、例えば、エラストマー共役ジエン（例えば、水添共役ジエン及び非水添共役ジエン）、セスキテルペン（例えば、水添セスキテルペン及び非水添セスキテルペン）、及びこれらの組み合わせを含む、少なくとも１つのＢブロックを有する。Ａブロック及びＢブロックが任意の結合様式で互いに結合することにより、得られるコポリマーは、例えば、ランダム状、直鎖状、分枝鎖状、放射状、星形状、櫛状、テーパ状、及びこれらの組み合わせを含む種々の構造を示す。ブロックコポリマーは、例えば、直鎖Ａ−Ｂブロック、直鎖Ａ−Ｂ−Ａブロック、直鎖Ａ−（Ｂ−Ａ）ｎ−Ｂ多元ブロック、及び半径方向（Ａ−Ｂ）ｎ−Ｙブロック（式中、Ｙは多価化合物であり、かつｎは少なくとも３の整数である）、例えばＡ−Ｂ−Ａ−Ｂなどの四元ブロックコポリマー、及びＡ−Ｂ−Ａ−Ｂ−Ａの構造を有する五元ブロックコポリマーを含む、任意の形態を示すことができる。接着剤組成物は、少なくとも２つの異なるブロックコポリマーのブレンドを含むことができる。
【００３４】
好適なスチレンＡブロックとしては、例えば、スチレン、α−メチルスチレン、ｏ−メチルスチレン、ｍ−メチルスチレン、ｐ−メチルスチレン、ｐ−ｔｅｒｔ−ブチルスチレン、２，４−ジメチルスチレン、２，４，６−トリメチルスチレン、及びこれらの組み合わせが挙げられる。
【００３５】
好適なブロックエラストマー共役ジエンＢブロックとしては、例えば、ブタジエン（例えば、ポリブタジエン）、イソプレン（例えば、ポリイソプレン）、２，３−ジメチル−１，３−ブタジエン、１，３−ペンタジエン、１，３−ヘキサジエン、及びこれらの組み合わせ、並びに、例えば、エチレン、プロピレン、ブチレン、及びこれらの組み合わせを含むそれらの水素添加型が挙げられる。
【００３６】
好適なＢブロックセスキテルペンとしては、例えば、β−ファルネセンが挙げられる。
【００３７】
有用なスチレンブロックコポリマーとしては、例えば、スチレン−ブタジエン（ＳＢ）、スチレン−ブタジエン−スチレン（ＳＢＳ）、スチレン−イソプレンブロック（ＳＩ）、スチレン−イソプレン−スチレン（ＳＩＳ）、スチレン−エチレン−ブチレン−スチレン（ＳＥＢＳ）、スチレン−エチレン−プロピレン−スチレン（ＳＥＰＳ）、スチレン−イソブチレン−スチレン、及びこれらの組み合わせが挙げられる。特に有用なブロックコポリマーとしては、スチレン−エチレン−ブテン−スチレン、スチレン−エチレン−プロピレン−スチレン、及びこれらの組み合わせが挙げられる。
【００３８】
スチレンブロックコポリマーは、約５重量％〜約４０重量％、約１０重量％〜約３０重量％、あるいは約１５重量％〜約２５重量％のスチレン、及び約９５重量％〜約６０重量％、約９０重量％〜約７０重量％、あるいは約８５重量％〜約７５重量％のＢブロックを含む。好適なブロックコポリマーは、ＡＳＴＭ−Ｄ  １２３８−９５により測定した際に、約３ｇ／１０分〜約５０ｇ／１０分、あるいは約５ｇ／１０分〜約２０ｇ／１０分のメルトフローインデックスを有する。
【００３９】
有用なブロックコポリマーは、Ｋａｒａｔｏｎ  Ｃｏｒｐｏｒａｔｉｏｎ（テキサス州、ヒューストン）より販売される商品名ＫＲＡＴＯＮ  Ｄ及びＧシリーズ（例えば、ＫＡＲＡＴＯＮ  Ｄ  １１６３  ＳＩＳ及びＤ  １１１７  ＳＩＳ、並びにＫＡＲＡＴＯＮ  Ｇ  １６５２  ＳＥＢＳ、Ｇ１６５７  ＳＥＢＳ、Ｇ１７２６  ＳＥＢＳ、及びＧ  １９０１  ＳＥＢＳを含む）、ＥｎｉＣｈｅｍ（テキサス州、ヒューストン）より販売される商品名ＥＵＲＯＰＲＥＮＥ、Ｓｅｐｔｏｎ  Ｃｏｍｐａｎｙ  ｏｆ  Ａｍｅｒｉｃａ（テキサス州、パサデナ）より販売される商品名ＳＥＰＴＯＮ（ＳＥＰＴＯＮ  Ｓ  １００１  ＳＥＰＳブロックコポリマー、及びＳＥＰＴＯＮ  ４０３０、４０３３、４０４４、４０５５、及び４０７７ブロックコポリマーを含む）、並びにＴａｉｗａｎ  Ｓｙｎｔｈｅｔｉｃ  Ｒｕｂｂｅｒ  Ｃｏｒｐｏｒａｔｉｏｎ（ＴＳＲＣ）（台湾、台北市）より販売される商品名ＶＥＣＴＯＲシリーズ（ＶＥＣＴＯＲ  ４２１１を含む）、並びにＫｕｒａｒａｙ  Ａｍｅｒｉｃａ  Ｉｎｃ．（テキサス州、ヒューストン）より販売される商品名ＤＰＸ−６６０スチレン−イソプレン−スチレンブロックコポリマー、ＨＳＦＣ  ＫＬ−ＳＦ  ９０１及びＫＬ−ＳＦ  ９０２水添スチレン−ファルネセンブロックコポリマー、並びにＫｕｒａｒａｙより販売されるＨＹＢＲＡＲ  Ｈ７１２５及びＨ７３１１水添ＳＩＳブロックコポリマーの商品名で市販されている。
【００４０】
接着剤組成物は、少なくとも約１重量％、少なくとも約２重量％、約２重量％〜約１５重量％、約２重量％〜約１０重量％、及び約３重量％〜約８重量％のスチレンブロックコポリマーを含む。
【００４１】
粘着付与剤
粘着付与剤は、約３０℃〜約９０℃のガラス転移温度（Ｔｇ）を示す。好適な粘着付与剤の部類としては、芳香族炭化水素樹脂、脂肪族炭化水素樹脂、脂環式炭化水素樹脂、芳香族脂肪族混合系変性炭化水素樹脂、芳香族変性脂肪族炭化水素樹脂、及びこれらの水素添加型と、テルペン、変性テルペン、及びこれらの水素添加型と、天然ロジン、変性ロジン、ロジンエステル、及びこれらの水素添加型と、低分子量ポリ乳酸、及びこれらの組み合わせ等と、が挙げられる。有用な天然ロジン及び変性ロジンの例としては、ガムロジン、ウッドロジン、トール油ロジン、蒸留ロジン、水添ロジン、二量化ロジン、及び重合ロジンが挙げられる。有用なロジンエステルの例としては、例えば、ペールウッドロジンのグリセロールエステル、水添ロジンのグリセロールエステル、重合ロジンのグリセロールエステル、ペールウッドロジンのペンタエリトリトールエステルを含む天然ロジン及び変性ロジンのペンタエリトリトールエステル、水添ロジンのペンタエリトリトールエステル、トール油ロジンのペンタエリトリトールエステル、ロジンのフェノール変性ペンタエリトリトールエステル、及びこれらの組み合わせが挙げられる。有用なポリテルペン樹脂の例としては、ＡＳＴＭ方法Ｅ２８−５８Ｔにより測定される軟化点が約８０℃〜約１６０℃であるポリテルペン樹脂、水添ポリテルペン樹脂、並びに天然テルペンのコポリマー及びターポリマー（例えば、スチレン−テルペン、α−メチルスチレン−テルペン、及びビニルトルエン−テルペンなど）、並びにこれらの組み合わせが挙げられる。有用な脂肪族及び脂環式石油系炭化水素樹脂の例としては、リングアンドボール法による軟化点が約８０℃〜１６０℃である脂肪族及び脂環式石油系炭化水素樹脂、これらの水添誘導体、及びこれらの組み合わせが挙げられる。好適な脂肪族及び脂環式石油系炭化水素樹脂としては、例えば、分枝鎖、非分枝鎖、及び環状のＣ５樹脂、Ｃ９樹脂、及びＣ１０樹脂が挙げられる。
【００４２】
有用な粘着付与剤は、例えば、ＥｘｘｏｎＭｏｂｉｌ  Ｃｈｅｍｉｃａｌ  Ｃｏｍｐａｎｙ（テキサス州ヒューストン）より販売される商品名ＥＳＣＯＲＥＺシリーズ（例えば、ＥＳＣＯＲＥＺ  １３１０ＬＣ脂肪族炭化水素樹脂、ＥＳＣＯＲＥＺ  ５４００脂環式炭化水素樹脂、ＥＳＣＯＲＥＺ  ５６３７芳香族変性脂環式炭化水素樹脂、ＥＳＣＯＲＥＺ  ５４１５脂環式炭化水素樹脂、ＥＳＣＯＲＥＺ  ５６００芳香族変性脂環式炭化水素樹脂、ＥＳＣＯＲＥＺ  ５６１５芳香族変性脂環式炭化水素樹脂及びＥＳＣＯＲＥＺ  ５６９０芳香族変性脂環式炭化水素樹脂を含む）、Ｅａｓｔｍａｎ  Ｃｈｅｍｉｃａｌ  Ｃｏｍｐａｎｙ）（テネシー州キングスポート）より販売される商品名ＥＡＳＴＯＴＡＣシリーズ（例えば、Ｅａｓｔｏｔａｃ  Ｈ−１００Ｒ、ＥＡＳＴＯＴＡＣ  Ｈ−１００Ｌ、及びＥＡＳＴＯＴＡＣ  Ｈ１３０Ｗ水添炭化水素樹脂を含む）、Ｃｒａｙ  Ｖａｌｌｅｙ  ＨＳＣ（ペンシルベニア州エクストン）より販売される商品名ＷＩＮＧＴＡＣＫシリーズ（例えば、ＷＩＮＧＴＡＣＫ  ８６芳香族性変性、Ｃ−５炭化水素樹脂、ＷＩＮＧＴＡＣＫ  ＥＸＴＲＡ芳香族性変性、Ｃ−５炭化水素樹脂、及びＷＩＮＧＴＡＣＫ  ９５脂肪族Ｃ−５石油炭化水素樹脂を含む）、Ｅａｓｔｍａｎ  Ｃｈｅｍｉｃａｌ  Ｃｏｍｐａｎｙ（テネシー州キングスポート）より販売される商品名ＰＩＣＣＯＴＡＣシリーズ（例えば、ＰＩＣＣＯＴＡＣ  ８０９５芳香族性変性、Ｃ−５炭化水素樹脂及び１１１５炭化水素樹脂を含む）、Ａｒｋａｗａ  Ｅｕｒｏｐｅ  ＧｍｂＨ（ドイツ）より販売される商品名ＡＲＫＯＮシリーズ（例えば、ＡＲＫＯＮ  Ｐ−１２５脂環式飽和炭化水素を含む）、Ｅａｓｔｍａｎ  Ｃｈｅｍｉｃａｌ  Ｃｏｍｐａｎｙより販売される商品名ＲＥＧＡＬＩＴＥ及びＲＥＧＡＬＲＥＺシリーズ（例えば、ＲＥＧＡＬＩＴＥ  Ｒ１１２５完全水添炭化水素樹脂、及びＲＥＧＡＬＲＥＺ  １１２６炭化水素樹脂を含む）、並びにＲｅｓｉｎａｌｌ  Ｃｏｒｐ（ノースカロライナ州セバーン）より販売される商品名ＲＥＳＩＮＡＬＬシリーズ（ＲＥＳＩＮＡＬＬ  ０３０水添炭化水素を含む）を含む、種々の商品名で市販されている。
【００４３】
ホットメルト接着剤組成物は、１５重量％〜約５０重量％以下、約２０重量％〜約４５重量％、あるいは約２５重量％〜約４０重量％の粘着付与剤を含む。
【００４４】
第３ポリマー
第３ポリマーは、エチレン−極性共重合用単量体コポリマー、プロピレンコポリマー、プロピレンホモポリマー、又はこれらの組み合わせである。ホットメルト接着剤組成物は、５重量％〜約３０重量％、５重量％〜約２５重量％、５重量％〜約２０重量％、約１０重量％〜約２０重量％、５重量％〜約１５重量％、あるいは約１０重量％〜約１５重量％の第３ポリマーを含む。
【００４５】
エチレン−極性共重合用単量体コポリマー
本発明で使用する場合、用語「エチレン−極性共重合用単量体コポリマー」とは、エチレン及び極性共重合用単量体のコポリマー、ターポリマー、及び高次ポリマーを意味する。エチレン−極性共重合用単量体コポリマーは、少なくとも９０モル％のエチレン及び１０モル％以下の極性共重合用単量体から誘導される。有用な極性共重合用単量体としては、ビニルアセテート及びアルキルアクリレート（例えば、Ｃ１〜Ｃ４アルキルアクリレート）が挙げられる。好適なエチレン−極性共重合用単量体共重合体としては、例えば、エチレンビニルアセテート、エチレンメチルアクリレート、エチレンエチルアクリレート、エチレンｎ−ブチルアクリレート、エチレンアクリル酸、エチレンメチル−メタクリレート、エチレン２−エチルヘキシルアクリレート、及びこれらの組み合わせが挙げられる。
【００４６】
有用なエチレンビニルアセテートコポリマーは、約２６００ｇ／１０分未満、約１１００ｇ／１０分未満、少なくとも１００ｇ／１０分、あるいは少なくとも１５０ｇ／１０分のメルト・インデックスを示す。好適なエチレンビニルアセテートコポリマーは、１０モル％（ｍｏｌ％）以下、あるいは８モル％以下のビニルアセテートを含む。好適なエチレンビニルアセテートコポリマーは、２２重量％以下、あるいは２０重量％以下のビニルアセテートを含む。エチレンビニルアセテートの好適なコポリマーは、ＡＴ  Ｐｌａｓｔｉｃｓ，Ｉｎｃ．（カナダ、アルバータ州、エドモントン）より販売される商品名ＡＴＥＶＡシリーズ（ＡＴＥＶＡ  １８５０Ａ、及び１８８０Ａ）、並びにＥｘｘｏｎＭｏｂｉｌ  Ｃｈｅｍｉｃａｌ  Ｃｏｍｐａｎｙ（テキサス州、ヒューストン）より販売される商品名ＥＳＣＯＲＥＮＥシリーズ（例えば、ＥＳＣＯＲＥＮＥ  ＭＶ  ２５１４を含む）、並びにＲＥＰＳＯＬ（スペイン、マドリッド）より販売されるＡＬＣＵＤＩＡ  ＰＡ−４０７、ＰＡ−４１０、ＰＡ−４１１、及びＰＡ−４２０の商品名で市販されている。
【００４７】
有用なエチレンアルキル−アクリレートコポリマーは、約２５００ｇ／１０分未満、あるいは約９００ｇ／１０分未満のメルト・インデックスを示し、また１０モル％以下、あるいは８モル％以下のアルキル−アクリレートを含む。好適なエチレンｎ−ブチル−アクリレートコポリマーは、３３重量％以下、あるいは３０重量％以下のブチルアクリレートを含む。有用なエチレンｎ−ブチル−アクリレートコポリマーは、ＲＥＰＳＯＬ（スペイン、マドリッド）より販売される商品名ＡＬＣＵＤＩＡ（ＰＡ−２７１００及びＰＡ−２７１５０を含む）、並びにＥｘｘｏｎ  Ｃｈｅｍｉｃａｌ（テキサス州、ヒューストン）より販売される商品名ＥＮＡＢＬＥの商品名で市販されている。好適なエチレンメチルアクリレートコポリマーは、Ｅｘｘｏｎ  Ｃｈｅｍｉｃａｌ（テキサス州、ヒューストン）より販売される商品名ＯＰＴＥＭＡの商品名で市販されている。有用なエチレンメチル−メタクリレートコポリマーは、Ｓｕｍｉｔｏｍｏ  Ｃｈｅｍｉｃａｌ  Ｃｏｍｐａｎｙ（日本、東京）より販売される商品名ＡＣＲＹＦＴの商品名で市販されている。
【００４８】
ホットメルト接着剤組成物は、好ましくは、０重量％〜約３０重量％、５重量％〜約２５重量％、５重量％〜約２０重量％、あるいは５重量％〜約１５重量％のエチレン−極性共重合用単量体コポリマーを含む。
【００４９】
プロピレン−α−オレフィンコポリマー
プロピレン−α−オレフィンコポリマーは、少なくとも８モル％の共重合用単量体に由来し、５Ｊ／ｇ〜６０Ｊ／ｇ、約５Ｊ／ｇ〜約５５Ｊ／ｇ、約５Ｊ／ｇ〜約５０Ｊ／ｇ、約５Ｊ／ｇ〜約４５Ｊ／ｇ、あるいは約５Ｊ／ｇ〜約４０Ｊ／ｇの融解熱、及び１０以下、８以下、あるいは６以下の多分散指数を有する。プロピレン−α−オレフィンコポリマーは、好ましくは、０．９０ｇ／ｃｍ３以下の密度を有し、また約−１０℃以下、約−１５℃以下、あるいは約−２５℃以下のガラス転移温度（Ｔｇ）を示し、粘度は、１９０℃で１００，０００ｃＰ未満、５０，０００ｃＰ未満、あるいは２０，０００ｃＰ未満である。
【００５０】
プロピレン−アルファ−オレフィン−コポリマーは、プロピレン、及びプロピレン以外の少なくとも１つのα−オレフィン共重合用単量体（例えば、Ｃ２、及びＣ４〜Ｃ２０のα−オレフィン共重合用単量体、及びこれらの組み合わせ）から誘導される。有用なα−オレフィン共重合用単量体には、例えば、少なくとも２個の炭素原子、少なくとも４個の炭素原子、４個の炭素原子〜８個の炭素原子を有するα−オレフィンモノマー、及びこれらの組み合わせが含まれる。好適なα−オレフィン共重合用単量体の部類の例としては、モノ−α−オレフィン（即ち、不飽和二重結合が１個）、及びより高次のα−オレフィン（例えば、ジエン（例えば、１，９−デカジエン））が挙げられる。好適なα−オレフィンモノマーとしては、例えば、エチレン、ブテン、ペンテン、ヘキセン、ヘプテン、オクテン、ノネン、デセン、ドデセン、４−メチル−ペンテン−１，３−メチルペンテン−１，３，５，５−トリメチル−ヘキセン−１，５−エチル−１−ノネン、及びこれらの組み合わせが挙げられる。好適なプロピレン−α−オレフィンコポリマーの具体的な例としては、プロピレン−エチレン、プロピレン−ブテン、プロピレン−ヘキセン、プロピレン−オクテン、及びこれらの組み合わせが挙げられる。
【００５１】
プロピレン−α−オレフィンコポリマーは、好ましくは、少なくとも８モル％、少なくとも約１０モル％、約５０モル％以下、約４０モル％以下、３７．５モル％以下、約３０モル％以下、約２５モル％以下、約２０モル％以下、約１７モル％以下、約１５モル％以下、あるいは約１０モル％以下のα−オレフィン共重合用単量体、及び少なくとも５０モル％、少なくとも約６０モル％、少なくとも６２．５モル％、少なくとも７５モル％、少なくとも８３モル％、少なくとも８５モル％、９２モル％以下、９０モル％以下、約５０モル％〜約９２モル％、約６０モル％〜約９０モル％、あるいは約７０モル％〜約９０モル％のプロピレンから誘導される。
【００５２】
有用なプロピレン−α−オレフィンコポリマーは、例えば、コポリマー、ターポリマー、及び高次ポリマー、少なくとも２つの異なるプロピレン−α−オレフィンコポリマーの混合物、並びにこれらの組み合わせを含む。有用なプロピレン−α−オレフィンコポリマーとしては、例えば、変性、未変性、グラフト化、及び非グラフト化プロピレン−α−オレフィンコポリマー、単峰性プロピレン−α−オレフィンポリマー、多峰性プロピレン−α−オレフィンコポリマー、及びこれらの組み合わせも含む。用語「多峰性」とは、サイズ排除クロマトグラフィー（Size Exclusion Chromatography（ＳＥＣ））により測定した際に、ポリマーが多峰性の分子量分布（重量平均分子量（Ｍｗ）／数平均分子量（Ｍｎ））を有することを意味する。多峰性の分子量分布は、ＳＥＣのトレースが複数のピーク又は変曲点（即ち、２つ以上の変曲点）を有する場合に存在する。変曲点とは、二次導関数の符号が変わる点である（例えば負から正へ、又はその逆）。用語「単峰性」とは、ＳＥＣにより測定した場合にポリマーが単峰性分子量分布（Ｍｗ／Ｍｎ）を有することを意味する。単峰性の分子量分布は、ＳＥＣトレースが１つのピークのみを有する場合に存在する。有用な多峰性プロピレン−アルファ−オレフィンポリマー及びその作製方法は、本明細書に組み込まれている国際公開第２０１６／０８９８５１号に記載されている。
【００５３】
プロピレン−α−オレフィンコポリマーは、例えば、１つ又はいくつかの反応器を含む種々の方法を使用して調製可能であり、また別々に調製され、かつ後で組み合わされたいくつかの画分のブレンドの形態であることができる。
【００５４】
プロピレン−α−オレフィンコポリマーは、例えば、シングルサイト触媒（例えば、メタロセン触媒（例えばメタロセン触媒プロピレンポリマー））、複数のシングルサイト触媒、非メタロセンヘテロアリール触媒、米国特許第６，３６５，５３９号、米国特許６，６７７，４１０号、及び国際公開第２０００／０５０４７５号に記載されている触媒、チーグラー・ナッタ、並びにこれらの組み合わせを含む種々の触媒を使用して、調製可能である。その他の好適なコポリマーとしては、非晶質プロピレンポリマーを半結晶性ポリマー上にグラフトすることにより調製されるポリマーが挙げられ、その実施例及びその製造方法は、例えば米国特許第７，５４１，４０２号（Ａｂｈａｒｉら）に開示されており、またこれは本明細書に組み込まれている。プロピレン−α−オレフィンコポリマーは、アイソタクチックポリプロピレンのブロック、及びアタクチックポリプロピレンのブロックを含むことができる。
【００５５】
好適な市販のプロピレン−α−オレフィンコポリマーは、例えば、ＥｘｘｏｎＭｏｂｉｌ  Ｃｈｅｍｉｃａｌ  Ｃｏｍｐａｎｙ（テキサス州、ヒューストン）から販売される商品名ＶＩＳＴＡＭＡＸＸシリーズ（ＶＩＳＴＡＭＡＸＸ  ８８８０プロピレン−エチレンコポリマー、ＶＩＳＴＡＭＡＸＸ  ８７８０プロピレンエチレンコポリマー、及びＶＩＳＴＡＭＡＸＸ  ８３８０プロピレン−エチレンコポリマーを含む）、並びにＥａｓｔｍａｎ  Ｃｈｅｍｉｃａｌ  Ｃｏｍｐａｎｙ（テネシー州、キンクズポート）から販売される商品名ＡＥＲＡＦＩＮシリーズ（ＡＥＲＡＦＩＮ  １７、及びＡＥＲＡＦＩＮ  １８０プロピレン−エチレンコポリマーを含む）を含む種々の商品名が市販されている。
【００５６】
ホットメルト接着剤組成物は、０重量％〜約３０重量％、５重量％〜約２５重量％、５重量％〜約２０重量％、あるいは５重量％〜約１５重量％のプロピレン−α−オレフィンコポリマーを含む。
【００５７】
プロピレンホモポリマー
プロピレンホモポリマーは、約５Ｊ／ｇ〜６０Ｊ／ｇ、約５Ｊ／ｇ〜約５０Ｊ／ｇ、約５Ｊ／ｇ〜約４０Ｊ／ｇ、あるいは約５Ｊ／ｇ〜約３０Ｊ／ｇの融解熱を示す。プロピレンホモポリマーは、好ましくは、０．９０ｇ／ｃｍ３以下の密度を有し、また約−０℃以下、あるいは約−５℃以下のガラス転移温度（Ｔｇ）、及び１９０℃で１００，０００ｃＰ、５０，０００ｃＰ、２０，０００ｃＰ、あるいは１０，０００ｃＰ未満の粘度を示す。
【００５８】
好適なプロピレンホモポリマーは、例えば、Ｉｄｅｍｉｔｓｕ  Ｋｏｓａｎ  Ｃｏ．Ｌｔｄ．（日本）から販売されるＬ−ＭＯＤＵ  Ｓ４００及びＳ４１０プロピレンホモポリマーを含む種々の商品名で市販されている。
【００５９】
ホットメルト接着剤組成物は、所望により、０重量％〜約３０重量％、５重量％〜約２５重量％、５重量％〜約２０重量％、あるいは５重量％〜約１５重量％のプロピレンホモポリマーを含む。
【００６０】
添加剤
ホットメルト接着剤組成物は、所望により、例えば、酸化防止剤、安定化剤、追加のポリマー、追加のワックス、接着促進剤、紫外線安定剤、レオロジー変性剤、腐食防止剤、着色剤（例えば、顔料及び染料）、充填剤、難燃剤、核剤、及びこれらの組み合わせを含む、種々の追加の構成成分を含む。
【００６１】
有用な酸化防止剤としては、ペンタエリスリトールテトラキス［３，（３，５−ジ−ｔｅｒｔ−ブチル−４−ヒドロキシフェニル）プロピオネート］、２，２’−メチレンビス（４−メチル−６−ｔｅｒｔ−ブチルフェノール）、トリス−（ｐ−ノニルフェニル）−ホスファイト（ＴＮＰＰ）及びビス（２，４−ジ−ｔｅｒｔ−ブチルフェニル）４，４’−ジフェニレン−ジホスホナイト等の亜リン酸塩類、ジ−ステアリル−３，３’−チオジプロピオネート（ＤＳＴＤＰ）、並びにこれらの組み合わせが挙げられる。有用な酸化防止剤は、例えば、いずれもＢＡＳＦ  Ｃｏｒｐｏｒａｔｉｏｎ（ニュージャージー州、フローラムパーク）より入手可能な商品名ＩＲＧＡＮＯＸシリーズ（ＩＲＧＡＮＯＸ  １０１０、ＩＲＧＡＮＯＸ  ５６５及びＩＲＧＡＮＯＸ  １０７６ヒンダードフェノール系酸化防止剤、及びＩＲＧＡＦＯＳ  １６８亜リン酸系酸化防止剤）、並びにＡｌｂｅｍａｒｌｅ  Ｃｏｒｐｏｒａｔｉｏｎ（ルイジアナ州、バトンルージュ）より入手可能なＥＴＨＹＬ  ７０２  ４，４’−メチレンビス（２，６−ジ−ｔｅｒｔ−ブチルフェノール）を含む、種々の商品名で市販されている。存在する場合、接着剤組成物は、好ましくは、約０．１重量％〜約２重量％の酸化防止剤を含む。
【００６２】
ホットメルト接着剤組成物は、所望により、本明細書に記載される合成ワックス以外のワックスを含む。このような任意のワックスの例としては、パラフィンワックス、マイクロクリスタリンワックス、ポリプロピレンワックス、官能性ワックス、及びこれらの組み合わせが挙げられる。２００Ｊ／ｇ未満の融解熱を示すポリエチレンワックスの一例は、Ｃｌａｒｉａｎｔから販売されるＬＩＣＯＣＥＮＥ  ＰＥ５２０である。任意のワックスのその他の例としては、Ｒｕｇｅｒ  Ｃｈｅｍｉｃａｌ  Ｃｏ．Ｌｔｄ．（ペンシルバニア州、アービングトン）から販売されるＭＩＣＲＯＳＥＲＥ  １９５マイクロクリスタリンワックス、Ｃａｌｕｍｅｔ  Ｓｐｅｃｉａｌｔｙ  Ｐｒｏｄｕｃｔｓ  Ｐａｒｔｎｅｒｓ  ＬＰ（インディアナ州、インディアナポリス）から販売されるＦＲ−６５１３パラフィンワックスが挙げられる。好適な官能化ワックスの例としては、官能化ポリエチレンワックス（例えば、マレイン酸ポリエチレンワックス、及び酸化ポリエチレンワックス）、並びにこれらの組み合わせが挙げられる。
【００６３】
用途
ホットメルト接着剤組成物は、例えば、繊維、繊維で形成された基材（例えば、天然繊維、再生繊維、合成ポリマー繊維（例えばナイロン、レーヨン、ポリエステル、アクリル繊維、ポリプロピレン、ポリエチレン、ポリ塩化ビニル、ポリウレタン）、セルロース繊維（例えば木材パルプなどの天然セルロース繊維）、天然繊維（例えば綿、絹及び羊毛）、及びガラス繊維、並びにこれらの組み合わせ）、剥離ライナー、多孔質基材、セルロース基材、シート材（例えば紙及び繊維シート）、紙製品、織布及び不織布ウェブ（例えば繊維（例えばヤーン、スレッド、単繊維、マイクロファイバー、ブローン繊維、及びスパン繊維）で形成されたウェブ、穿孔フィルム、及びこれらの組み合わせ）、テープバッキング、及びこれらの組み合わせを含む、種々の物品に適用又は組み込むことができる。
【００６４】
ホットメルト接着剤組成物は、例えばボール紙、コーティングされたボール紙、板紙、ファイバーボード、バージンクラフト紙及び再生クラフト紙、高密度及び低密度クラフト紙、チップボード、処理済み及びコーティングされたクラフト紙及びチップボード、並びにこれらの段ボール状に加工されたもの、粘土でコーティングされたチップボード紙箱ストック、複合材、皮革、繊維及び繊維で形成された基材（例えば天然繊維、再生繊維、合成ポリマー繊維、セルロース繊維及びこれらの組み合わせ）、剥離ライナー、多孔質基材（例えば織布ウェブ、不織布ウェブ、及び穿孔フィルム）、セルロース基材、シート材（例えば紙、及び繊維シート）、紙製品、テープバッキング及びこれらの組み合わせを含む、種々の基材を接合させることに関して有用である。
【００６５】
ホットメルト接着剤組成物は、例えば、パッケージ、バッグ、箱、紙箱、ケース、トレー、多層袋、附属物を含む物品（例えば飲料パックに付着されたストロー）、リームラップ、タバコ（例えば、プラグラップ）、フィルタ（例えばプリーツ型フィルタ及びフィルタフィルタ枠）、製本、紙製品（例えば、ペーパータオル（例えば、多用途タオル）、トイレットペーパー、フェイシャルティッシュ、拭取り布、ティッシュ、タオル（例えばペーパータオル）、及びこれらの組み合わせを含む、種々の用途及び構造において、第１基材と第２基材とを接合させることに関して有用である。
【００６６】
ホットメルト接着剤組成物は、例えば、コーティング（例えば、連続的コーティング及び不連続的コーティング（例えば、ランダム、パターン及びアレイ））として、ビードとして、フィルム（例えば、連続的フィルム及び不連続的フィルム）として、及びこれらの組み合わせを含む任意の有用な形態で、例えばスロットコーティング、スプレーコーティング（例えば、螺旋状スプレー、ランダムスプレー、及びランダム繊維化（例えば、メルトブロー）、発泡、押出成形（例えば、ビードの適用、微細線押出成形、シングルスクリュー押出成形、及びツインスクリュー押出成形）、ホイール塗布、非接触式コーティング、接触式コーティング、グラビア、彫刻ローラ、ロールコーティング、トランスファーコーティング、スクリーン印刷、フレキソグラフィー、「オンデマンド」塗布法、及びこれらの組み合わせを含む任意の好適な塗布方法を使用して、基材に適用することができる。
【００６７】
オンデマンドホットメルト塗布システム（「無タンク型」又は「タンクレス型」システムとも呼ばれる）では、ホットメルト組成物は、固体の状態（例えばペレット）で、（ポットを有する従来のホットメルト塗布システムと比較して）比較的小さい加熱容器に供給され、そこでホットメルト組成物は溶融され、通常は、その直後に溶融液が基材に塗布される。オンデマンドシステムでは、通常は、比較的大量のホットメルト組成物が長時間にわたって溶融状態に置かれることはない。既存の多くのオンデマンドシステムでは、溶融されるホットメルト組成物の体積は、約１リットル以下、あるいは約５００ミリリットル以下であり、ホットメルト組成物は、例えば２時間未満、１時間未満、あるいは３０分未満を含む比較的短時間にわたって溶融状態に維持される。好適なオンデマンドホットメルト接着剤塗布システムとしては、例えば、Ｇｒａｃｏ  Ｍｉｎｎｅｓｏｔａ  Ｉｎｃ．（ミネソタ州、ミネアポリス）より販売されるＩｎｖｉｓｉＰａｃ無タンク型ホットメルト供給システム、及びＮｏｒｄｓｏｎ  Ｃｏｒｐｏｒａｔｉｏｎ（オハイオ州、ウェストレイク）より販売されるＦｒｅｅｄｏｍホットメルト分注システムが挙げられる。オンデマンドホットメルト接着剤塗布システムについては、米国特許公開第２０１３−０１０５０３９号、同第２０１３−０１１２７０９号、同第２０１３−０１１２２７９号、及び同第２０１４−００４２１８２号、並びに米国特許第８，２０１，７１７号に記述されており、これらは本明細書に組み込まれている。
【００６８】
次に、本発明を以下の実施例により説明する。特に指示がない限り、実施例に記載される全ての部、比、百分率、及び量は、重量を基準としたものである。
【実施例】
【００６９】
試験手順
実施例で使用する試験手順には、以下のものが含まれる。特に指示がない限り、全ての比及び百分率は、重量を基準としたものである。手順は、特に指示がない限り、室温（即ち、約２０℃〜約２５℃の周囲温度）及び周囲湿度（即ち、３０％〜７０％）で実施される。
【００７０】
粘度試験法
表題：「Ｓｔａｎｄａｒｄ  Ｔｅｓｔ  Ｍｅｔｈｏｄ  ｆｏｒ  Ａｐｐａｒｅｎｔ  ｖｉｓｃｏｓｉｔｙ  ｏｆ  Ｈｏｔ  Ｍｅｌｔ  Ａｄｈｅｓｉｖｅｓ  ａｎｄ  Ｃｏａｔｉｎｇ  Ｍａｔｅｒｉａｌｓ」（ホットメルト接着剤及びコーティング材料の見かけ粘度の標準的試験方法）（１９８８年１０月３１日）のＡＳＴＭ  Ｄ−３２３６に従って、ブルックフィールド粘度計、ブルックフィールド熱硬化性加熱試料チャンバ、及び２７番スピンドルを用いて、粘度を測定する。結果はセンチポアズ（ｃＰ）で報告される。
【００７１】
硬化時間の試験方法
５．０８ｃｍ×０．２４ｃｍの接着剤組成物のビーズを、ＭＥＣ  ＡＳＭ−１５Ｎホットメルト接合シミュレータを使用して、ＷＥＳＴＲＯＣＫ（４４ポンド）ＥＣＴ１００％リサイクル含有率ライナーボードの第１基材に適用する。基材に適用する際の接着剤組成物の温度は、適用温度と称される。適用温度は、特に指示がない限り、１７７℃である。接着剤のビーズを第１基材に適用した２秒後に、接着剤のビーズをＷＥＳＴＲＯＣＫ（４４ポンド）ＥＣＴ１００％リサイクル含有率ライナーボードの第２基材と接触させ、次いで、この第２基材を第１基材に対して０．２１ＭＰａの圧力で所定の時間（本明細書では圧迫時間と称する）にわたって圧迫する。基材同士を圧迫した際に、接合シミュレータのタイマーをスタートさせる。予めプログラムされた圧迫時間の後、器具は、第２基材をＺ方向に引っ張り、第１基材を固定位置に保持することにより、２枚の基材を分離し、双方の基材を分離するのに要した力及び接着剤組成物上に存在する繊維の断裂の量が測定される。各圧迫時間について３回ずつ、試料の実験を行う。最初、圧迫時間は０．５秒間とする。３つの試料が各試料で５０％よりも高い繊維断裂率を示さない場合には、圧迫時間を０．１秒延ばし、５０％の繊維断裂率が３つの試料全てにおいて認められるまでこの試験方法を繰り返す。硬化時間を、３つの試料が分離後直ちに５０％よりも高い繊維断裂率を実現する圧迫時間として記録する。硬化時間は秒（ｓｅｃ）単位で記録される。
【００７２】
繊維断裂率の試験方法
繊維断裂率（％）は、以前は接着剤により互いに接合されていた２枚の基材が力により分離された後で接着剤の面積を覆っている繊維の、百分率である。接着剤組成物により示される繊維断裂の百分率は、以下のようにして測定される。１５．２４ｃｍ（６インチ）×０．２４ｃｍ（３／３２インチ）の接着剤組成物のビーズを、ＲＯＣＫＴＥＮＮ接合シミュレータを使用して、指定の適用温度で、ＩＮＴＥＲＮＡＴＩＯＮＡＬ  ＰＡＰＥＲ  ３２ポンドＥＣＴ１００％リサイクル含有率ライナーボードの第１基材へと適用する。接着剤のビーズを第１基材に適用した２秒後に、接着剤のビーズをＩＮＴＥＲＮＡＴＩＯＮＡＬ  ＰＡＰＥＲ  ３２ポンドＥＣＴ１００％リサイクル含有率ライナーボードの第２基材と接触させ、この第２基材を接着剤及び第１基材に対して０．２１ＭＰａ（３０ポンド／平方インチ（ｐｓｉ））の圧力で２秒間圧迫する。得られた構造体を、次に、室温で少なくとも４時間コンディショニングし、また次に、指定の試験温度で少なくとも１２時間コンディショニングする。次に、コンディショニング温度で（例えば、試料をコンディショニングチャンバから取り出した直後）、２枚の基材を互いから手で引き離すことにより、構造体の基材同士を互いから分離する。接着剤組成物の表面を観察し、繊維により覆われた接着剤組成物の表面積の百分率を測定して記録する。各ホットメルト接着剤組成物について、少なくとも５つの試料を調製して試験する。結果は、繊維断裂率（％）の単位で報告される。
【００７３】
融点の試験方法
融点を、標題：「Ｓｔａｎｄａｒｄ  Ｔｅｓｔ  Ｍｅｔｈｏｄ  ｆｏｒ  Ｓｏｆｔｅｎｉｎｇ  Ｐｏｉｎｔ  ｏｆ  Ａｓｐｈａｌｔ  ａｎｄ  Ｐｉｔｃｈ（Ｍｅｔｔｌｅｒ  Ｃｕｐ  ａｎｄ  Ｂａｌｌ  Ｍｅｔｈｏｄ）」のＡＳＴＭ  Ｄ−３４６１に従って、毎分２℃の加熱速度で測定する。
【００７４】
溶融温度（Ｔｍ）及び融解熱の示差走査熱量計（ＤＳＣ）試験法
使用する機械所定の皿（例えば、標準的なアルミニウム皿及び蓋付きのＴＡ  Ｑ２０００  ＤＳＣ  Ｖ２４．１１）内に、７．２５ｍｇ±０．２５ｍｇの試料を置く。次に、試料を所定の蓋で覆い、密閉する。材料を含まない皿及び蓋も密閉して、参照試料として使用する。次に、試料を、示差熱量計ポストに装填し、窒素ブランケットで覆う。次に、試料が１９０℃に達するまで、試料を６０℃の速度で加熱する。次に、試料を１９０℃で５分間、等温状態に置く。次に、試料が−８０℃に達するまで、試料を毎分１０℃の速度で冷却する。次に、試料を−８０℃で５分間、再び等温状態に置く。次に、試料が１９０℃に達するまで、試料を毎分１０℃で加熱する。得られたデータは、熱移動対温度を含むグラフィカル発熱ダウン形式（graphical exothermal down format）で表される。Ｔｍ（溶融温度）は、第２の溶融中の最大規模のピークとして測定され、かつ摂氏０℃で報告される。融解熱（Ｈｆｕｓ）は、第２の溶融中に測定され、１グラム当たりのジュール（Ｊ／ｇ）で報告される。
【００７５】
透明度及び均質性試験法
接着剤組成物の透明度及び均質性は、ホットメルト接着剤組成物を予備加熱して液体溶融物を形成して、約１５グラムの接着剤組成物を２５ｍｍ×１５０ｍｍのボロシリケートガラス試験管（Ｆｉｓｈｅｒｂｒａｎｄ）内へと流し込んで、次に、試験管をオーブン内に置いて、接着剤組成物の粘度が１５００ｃｐｓ（例えば、１７７℃、１３５℃、又は１２１℃）未満の最低温度である温度へと、接着剤組成物を加熱して、約１６時間後及び４８時間後に肉眼にて組成物を観察する。
【００７６】
透明度
観察は、試験管を個々にオーブンから取り出して、白色の背景上に黒色１／１６番を有するテンプレートの前に直ちに配置させ、液体接着剤組成物を介して黒線の透明度を観察し、かつ観察結果を記録することにより達成される。濁度が認められず、かつ黒線がいかなる歪みも伴わずに視認可能である場合、サンプルは透明に分類される。依然として黒線を明確に区別することを可能にするわずかな濁度の存在は、濁ったものとして分類される。黒線を明確に観察できない場合には、混濁として分類される。
【００７７】
均質性
相分離は、存在する場合、２つの別個の層が形成された場合に観察される。
【００７８】
剥離接着性不良試験法
剥離接着性不良温度（「ＰＡＦＴ」）は、試験片サンドイッチの厚さが１０ミル＋／−２ミルであり、オーブンの温度が、手動ではなく、２５℃／時間の温度上昇で自動的に増大し、かつ１００グラムの重りが使用されるということを除き、ＡＳＴＭ  Ｄ−４４９８における標準的なＰＡＦＴ試験に従って試験される。
【００７９】
実施例Ｅ１〜Ｅ７及び比較例Ｃ１及びＣ２
表１に明記した量（重量％）の構成成分を組み合わせて、これを混合しながら１７５℃〜１９０℃に加熱することにより、実施例Ｅ１〜Ｅ７及び比較例Ｃ１及びＣ２を調製した。実施例Ｅ１〜Ｅ７及び比較例Ｃ１及びＣ２を、次に、表に示されるように粘度を１７７℃、１４９℃、又は１３５℃で測定し、かつ表に示されるように硬化時間及び繊維断裂率（％）を１７７℃又は１４９℃の適用温度で測定したことを除いて、粘度、硬化時間、繊維断裂率（％）、及びＰＡＦＴ試験法に従って試験した。透明度及び均質性もまた測定された。結果を表１に報告する。
【００８０】
【表１】
0006961014.tif 000002
１＝ＡＦＦＩＮＩＴＹ  ＧＡ−１９５０エチレン−オクテンインターポリマー（ＤｏｗＤｕＰｏｎｔ  Ｃｈｅｍｉｃａｌｓ  Ｃｏｍｐａｎｙ、（ミシガン州ミッドランド））
２＝ＡＦＦＩＮＩＴＹ  ＧＡ−１９００エチレン−オクテンインターポリマー（ＤｏｗＤｕＰｏｎｔ  Ｃｈｅｍｉｃａｌｓ  Ｃｏｍｐａｎｙ（ミシガン州ミッドランド））
３＝６．７モル％のビニルアセテート含有量を有するＡＴＥＶＡ  １８８０Ａエチレンビニルアセテートコポリマー（ＡＴ  Ｐｌａｔｉｃｓ  Ｉｎｃ．（カナダ、アルバータ州、エドモントン））
４＝１１．２モル％のビニルアセテート含有量を有するＡＴＥＶＡ  ２８４２Ａエチレンビニルアセテートコポリマー（ＡＴ  Ｐｌａｓｔｉｃｓ  Ｉｎｃ．（カナダ、アルバータ州、エドモントン））
５＝５．５モル％のビニルアセテート含有量を有するＡＬＣＵＤＩＡ  ＰＡ−４０７エチレンビニルアセテートコポリマー（Ｒｅｐｓｏｌ（台湾、台北市））
６＝１１．２モル％のビニルアセテート含有量及び９００ｇ／１０分のメルト・インデックスを有するＥＳＣＯＲＥＮＥ  ２５２８エチレンビニルアセテートコポリマー（Ｅｘｘｏｎ  Ｃｈｅｍｉｃａｌ）
７＝１７．０モル％のエチレン含有量を有するＶＩＳＴＡＭＡＸＸ  ８７８０メタロセン触媒ポリプロピレン／エチレンコポリマー（ＥｘｘｏｎＭｏｂｉｌ）
８＝１７．５モル％のエチレン含有量を有するＶＩＳＴＡＭＡＸＸ  ８３８０メタロセン触媒ポリプロピレン／エチレンコポリマー（ＥｘｘｏｎＭｏｂｉｌ）
９＝９．７モル％のブチルアクリレート含有量及び９００ｇ／１０分のメルト・インデックスを有するＥＮＡＢＬＥ  ３３９００エチレンｎ−ブチルアクリレートコポリマー（Ｅｘｘｏｎ  Ｃｈｅｍｉｃａｌ）
１０＝７．５モル％のブチルアクリレート含有量及び１５０ｇ／１０分のメルト・インデックスを有するＡＬＣＵＤＩＡ  ＰＡ−２７１５０エチレンｎ−ブチルアクリレートコポリマー（Ｒｅｐｓｏｌ（台湾、台北市））
１１＝ＫＲＡＴＯＮ  Ｇ  １６５２スチレン−エチレン−ブチレン−スチレン（Ｓｈｅｌｌ  Ｃｈｅｍｉｃａｌ  Ｃｏｍｐａｎｙ（テキサス州、ヒューストン））
１２＝ＫＲＡＴＯＮ  Ｇ  １６５７スチレン−エチレン−ブチレン−スチレン（Ｓｈｅｌｌ  Ｃｈｅｍｉｃａｌ  Ｃｏｍｐａｎｙ（テキサス州、ヒューストン））
１３＝ＲＥＳＩＮＡＬＬ  Ｒ１０３０水添脂環式炭化水素樹脂（Ａｋｒｏｃｈｅｍ  Ｃｏｒｐｏｒａｔｉｏｎ（オハイオ州アクロン））
１４＝ＥＳＣＯＲＥＺ  ５４００水添脂環式炭化水素樹脂（ＥｘｘｏｎＭｏｂｉｌ）
１５＝ＳＸ−１０５フィッシャー・トロプシュワックス（Ｓｈｅｌｌ  Ｍａｌａｙｓｉａ  Ｌｔｄ．（マレーシア、クアラルンプール））
１６＝Ｃ８０フィッシャー・トロプシュワックス（Ｓａｓｏｌ  Ｗａｘ  Ｎｏｒｔｈ  Ａｍｅｒｉｃａ  Ｃｏｒｐｏｒａｔｉｏｎ（カリフォルニア州、ヘイワード））
１７＝ＥＶＥＲＮＯＸ  １０１０ヒンダードフェノール酸化防止剤（ＢＡＳＦ  Ｃｏｒｐｏｒａｔｉｏｎ（ニュージャージー州、フローラムパーク））
１８＝ＥＶＥＲＮＯＸ  ７６Ｇヒンダードフェノール酸化防止剤（ＢＡＳＦ  Ｃｏｒｐｏｒａｔｉｏｎ（ニュージャージー州、フローラムパーク））
ＮＴ＝試験せず
１９  Ｈ＝均質
【００８１】
実施例Ｅ８〜Ｅ１６及びＣ３
表２に明記した量（重量％）の成分を組み合わせて、これを混合しながら１７５℃〜１９０℃に加熱することにより、実施例Ｅ８〜Ｅ１６及びＣ３を調製した。次いで、表に記載のごとく、１７７℃°、１４９℃又は１３５℃で粘度が測定され、また表に記載のごとく、１７７℃、又は１４９℃の適用温度で硬化時間及び繊維断裂率（％）が測定された、という点を除いて、粘度、硬化時間、繊維断裂率（％）及びＰＡＦＴ試験法に従って実施例Ｅ８〜Ｅ１６及びＣ３を試験した。透明度及び均質性もまた測定された。結果を表２に報告する。
【００８２】
【表２】
0006961014.tif 000003
２０＝ＡＦＦＩＮＩＴＹ  ＧＡ−１０００Ｒ無水マレイン酸変性エチレン−オクテンコポリマー（ＤｏｗＤｕＰｏｎｔ  Ｃｈｅｍｉｃａｌｓ  Ｃｏｍｐａｎｙ、（ミシガン州ミッドランド））
２１＝ＴＲＥＣＯＲＡ  ＣＷＰ−４００ポリエチレンワックス（Ｔｒｅｃｏｒａ  Ｃｈｅｍｉｃａｌ（テキサス州、パサデナ））
【００８３】
実施例Ｅ１７〜Ｅ２０
表３に明記した量（重量％）の構成成分を組み合わせ、これを混合しながら１７５℃〜１９０℃加熱することにより、実施例Ｅ１７〜Ｅ２０を調製した。次いで、表に記載のごとく、１７７℃°、１４９℃又は１３５℃で粘度が測定され、また表に記載のごとく、１７７℃、又は１４９℃の適用温度で硬化時間及び繊維断裂率（％）が測定された、という点を除いて、粘度、硬化時間、繊維断裂率（％）及びＰＡＦＴ試験法に従って実施例Ｅ１７〜Ｅ２０を試験した。透明度及び均質性もまた測定された。結果を表３に報告する。
【００８４】
【表３】
0006961014.tif 000004
２２＝ＡＥＲＡＦＩＮ  １７プロピレン−エチレンコポリマー（Ｅａｓｔｍａｎ  Ｃｈｅｍｉｃａｌ  Ｃｏｍｐａｎｙ（テネシー州、キンクズポート））
２３＝ＡＥＲＡＦＩＮ  １８０プロピレン−エチレンコポリマー（Ｅａｓｔｍａｎ）
【００８５】
実施例Ｅ２１及びＥ２２
表４に明記した量（重量％）の構成成分を組み合わせて、これを混合しながら１７５℃〜１９０℃に加熱することにより、実施例Ｅ２１及びＥ２２を調製した。次いで、表に記載のごとく、１７７℃、１４９℃又は１３５℃で粘度が測定された、という点を除いて、粘度、硬化時間、繊維断裂率（％）及びＰＡＦＴ試験法に従って実施例Ｅ２１及びＥ２２を試験し、１７７℃、又は１４９℃の適用温度で硬化時間及び繊維断裂率（％）が測定された。透明度及び均質性もまた測定された。結果を表４に報告する。
【００８６】
【表４】
0006961014.tif 000005
【００８７】
その他の実施形態は、請求項内にある。